Brevet FR3075778A1 (20190628)

REVENDICATIONS1. Procédé de séparation de l'hydroxyde de zirconium colloïdal contenu dans une suspension aqueuse acide de pH supérieur à 3, comprenant une étape a) dans laquelle on réalise sur la suspension aqueuse une séparation solide/liquide sur support en présence de sulfate de calcium, à l'issue de laquelle on obtient une liqueur acide purifiée en zirconium et une phase solide contenant du sulfate de calcium et de l'hydroxyde de zirconium.\n<CLM>\1\tProcédé selon la revendication 1, dans lequel le rapport en masse [CaSO4]/[Zr] de ladite suspension est tel que la vitesse de filtration mesurée à 25°C, pour un système de filtration sous pression ou sous vide donné, est supérieure ou égale à 300 L de suspension/heure/m2 de support.\n<CLM>\1\tProcédé selon l'une des revendications 1 ou 2, dans lequel la suspension aqueuse acide contient en outre des ions sulfates à une teneur comprise entre 10 et 60 g/L.\n<CLM>\1\tProcédé selon l'un des revendications 1 à 3, dans lequel la suspension aqueuse acide contient en outre de l'uranium et dans lequel à l'issue de l'étape a) on obtient une liqueur acide uranifère purifiée en zirconium.\n<CLM>\1\tProcédé selon la revendication 4, dans lequel la teneur en uranium est comprise entre 5 et 50 g/L d'uranium.\n<CLM>\1\tProcédé selon l'une des revendications 4 ou 5, comprenant les étapes préliminaires à l'étape a) suivantes : - une étape a') dans laquelle on fournit une solution aqueuse contenant du zirconium et uranium solubles et de pH inférieur à 3 ; - une étape a") dans laquelle on ajuste le pH de ladite solution entre 3,1 et 4,2 de manière à précipiter sélectivement l'hydroxyde de zirconium.\n<CLM>\1\tProcédé selon l'une des revendications 3 à 5, dans lequel avant l'étape a) on ajoute à la suspension aqueuse acide de l'hydroxyde de calcium de manière à précipiter le sulfate de calcium et/ou du sulfate de calcium.\n<CLM>\1\tProcédé selon la revendication 6, dans lequel à l'étape a") on ajoute à la solution aqueuse acide de l'hydroxyde de calcium de manière à précipiter le sulfate de calcium et/ou du sulfate de calcium.\n<CLM>\1\tProcédé selon les revendications 7 ou 8, dans lequel on ajoute un lait de chaux à une teneur en Ca(OH)2 comprise entre 50 et 500 g/L. 21\n<CLM>\1\tProcédé selon l'une des revendications précédentes, dans lequel le rapport en masse [CaSO4]/[Zr] de ladite suspension aqueuse acide est d'au moins 75 g/g et de préférence d'au moins 100 g/g.\n<CLM>\1\tProcédé selon l'une des revendications 4 à 10, dans lequel la liqueur acide uranifère 5 purifiée en zirconium a un rapport en masse Zr/U inférieur à 0,1%.\n<CLM>\1\tProcédé selon l'une des revendications 4 à 11, comprenant au moins une étape b) dans laquelle on met en contact la phase solide issue de l'étape a) avec une solution acide ayant un pH compris entre 3,1 et 4,2 et au moins une étape c) dans laquelle on réalise une séparation solide/liquide de manière à fournir un solide contenant 10 essentiellement du sulfate de calcium et du zirconium et un flux liquide contenant de l'uranium.\n<CLM>\1\tProcédé selon la revendication 12, dans lequel la mise en contact de l'étape c) est choisie parmi un lavage ou une mise en suspension de la phase solide.\n<CLM>\1\tProcédé selon l'une quelconque des revendications 4 à 13, dans lequel la solution ou 15 suspension aqueuse uranifère est choisie parmi un éluât acide uranifère issu d'une unité d'extraction par solvant ou par échange d'ions et une solution acide obtenue par dissolution d'un concentré solide d'uranium. 20 25 30 35